(57)【特許請求の範囲】
【請求項１】
植物性多孔質材料を水酸化カルシウムの溶液または水酸化カルシウムの懸濁液に浸漬させた後に炭化することを特徴とするタンパク質吸着用多孔質炭素材料の製造方法。
【請求項２】
炭化後の細孔径分布が１０〜１００ｎｍにピークが存在するように炭化温度を７００〜１１００℃とし、かつ炭化時間を調整することを特徴とする請求項１に記載のタンパク質吸着用多孔質炭素材料の製造方法。
【発明の詳細な説明】
【０００１】
【発明の属する技術分野】
本発明は、タンパク質を吸着するのに用いられるタンパク質吸着用多孔質炭素材料の製造方法に関する。
【０００２】
【従来の技術および発明が解決しようとする課題】
タンパク質の吸着材としてはハイドロキシアパタイトやイオン交換樹脂が用いられており、吸着材として最も汎用性の高い活性炭はタンパク質の吸着性に劣り使用されていない。これは活性炭の細孔が小さく巨大分子（分子量が１０，０００以上）であるタンパク質を吸着できないためである。
【０００３】
すなわち、前記活性炭は１０ｎｍ以下のマイクロ孔が発達し、低分子量の有機物の吸着には優れているが、高分子量の物質はほとんど吸着できない。タンパク質は分子量が１０，０００以上ある高分子物質であるため活性炭による吸着量は極めて少ない。一方、ハイドロキシアパタイトはイオン間相互作用を利用して吸着させるもので液体クロマトグラフィーに利用されているが、タンパク質吸着材としての吸着量は少ない。また、イオン交換樹脂は吸着能が高く、陰イオン交換樹脂、陽イオン交換樹脂により塩基性、酸性のタンパク質を吸着することができ、その吸着量も多い。
【０００４】
そして、従来のタンパク質吸着材はタンパクの吸着分離に使用され、吸着のみではなく脱着能も必要とされる。そのため高いレベルでの性能が要求されており、かつ、高価である。
【０００５】
本発明は上述の事柄に留意してなされたもので、その目的は、食品、医薬品における除タンパクが必要とされる工程、例えば醤油や清酒を製造する際の除タンパク用として使用することができる安価なタンパク質吸着材としてのタンパク質吸着用多孔質炭素材料の製造方法を提供するものである。また、塩基性タンパク質の吸着に優れたタンパク質吸着用多孔質炭素材料の製造方法を提供するものである。
【０００６】
【０００７】
【課題を解決するための手段】
上記目的を達成するために、本発明は、植物性多孔質材料を水酸化カルシウムの溶液または水酸化カルシウムの懸濁液に浸漬させた後に炭化することを特徴とするタンパク質吸着用多孔質炭素材料の製造方法を提供する。
【０００８】
本発明で用いる植物性多孔質材料としては、例えば木材や竹のチップ、木毛、オガクズ、ヤシやシュロなどの繊維を挙げることができる。大きさ（長さ）は、１０ｍｍ以下が好ましく、５ｍｍ以下がより好ましい。１０ｍｍより長ければ、Ｃａが十分に内部まで浸透できないからである。
【０００９】
前記植物性多孔質材料は、水酸化カルシウムの溶液または水酸化カルシウムの懸濁液に浸漬されることにより、炭化前にＣａが導入される。水酸化カルシウムの溶液または水酸化カルシウムの懸濁液の濃度は、０．２％以上が好ましいが、水酸化カルシウム懸濁液濃度は、木材チップ量と懸濁液量の関係により変化する。つまり、木材チップなどに導入される水酸化カルシウムは木材チップの乾物重量に対し、４〜５％であるため、浸漬した木材に吸収される水酸化カルシウム量を差し引いても水酸化カルシウム溶液または水酸化カルシウム懸濁液中の水酸化カルシウム量は飽和水酸化カルシウム溶液の濃度０．１７％以上になることが望ましい。また、浸漬時間は、木材チップ量、濃度などに応じて適宜設定される。
【００１０】
Ｃａが導入された前記植物性多孔質材料は炭化に付される。この炭化は、単窯、ロータリーキルンなどで行える。ところで、木炭は通常蒸し焼きにして得られるものであるが、蒸し焼き工程のみであることからタンパク質が吸着可能な大きさの細孔は発達していないのに対し、本発明では、炭化後の細孔径分布が１０〜１００ｎｍにピークが存在するように炭化温度を７００〜１１００℃とし、かつ炭化時間を調整することを特徴とするタンパク質吸着用多孔質炭素材料（以下、Ｃａ導入炭という）の製造方法を提供するものである。
【００１１】
すなわち、炭化後の前記細孔径分布のピーク値が１０〜１００ｎｍになるよう炭化温度、炭化時間、炭化時に送り込む空気の量の調整を行う。
【００１２】
また、炭化時に、賦活を施すことによっても前記規定の細孔径分布を得ることができる。この賦活工程とは、高温で空気や水蒸気などのガスを送り込む操作である。これにより、炭化後の前記細孔径分布のみならず、炭化後の比表面積を５００〜８００ｍ2 ／ｇにできる。
【００１３】
そして、賦活工程の有無にかかわらず、前記炭化温度は、７００〜１１００℃が好ましく、８００〜９００℃がより好ましい。炭化温度７００℃以下では炭化時間を長くしても必要とする細孔が発達せず、また、１１００℃以上ではミクロ孔が発達してしまうからである。また、前記炭化時間は１０時間以上が好ましい。
【００１４】
【発明の実施の形態】
以下、この発明の実施の形態について説明する。
まず、Ｃａ導入炭の製造方法について説明する。
【００１５】
１０ｍｍ以下の木材チップ、好ましくは針葉樹５ｍｍ以下を、濃度０．２％以上の水酸化カルシウム懸濁液（または水酸化カルシウムの溶液）中に１時間以上浸漬させた後、水洗し、乾燥した後、温度７００〜１１００℃、好ましくは温度８００〜９００℃で炭化させる。炭化は、単窯、ロータリーキルンなどで１０時間程度の時間をかけて行い、Ｃａ導入炭を得ることができる。このＣａ導入炭として、比表面積が、５００〜８００ｍ2 ／ｇ、細孔径分布が１０〜１００ｎｍの多孔質炭素材料が得られた。このような所定の構造を持つ多孔質炭素材料をより確実に得る方法として、必要に応じて、空気、水蒸気などのガスを送り込み、賦活する方法がある。この賦活工程を加えることにより、炭化時間の短縮とか、比表面積、細孔径分布などがより正確に所定の範囲に含まれた多孔質炭素材料とすることができる。以上の工程で得られた炭素材料は、水洗して乾燥する。
【００１６】
炭化した前記Ｃａ導入炭中のＣａは、粒径数十ｎｍの微細な炭酸カルシウムとして存在し、このことが特に塩基性タンパク質の吸着率を高めている。例えば、Ｃａを導入していない炭素材料（以下、Ｃａ未導入炭という）を使用して、塩基性タンパク質を吸着させてみると、吸着量はＣａ導入炭の１／３以下である。このＣａ未導入炭に軽質炭酸カルシウムを共存させても、塩基性タンパク質の吸着量はほとんど増加しない。このことは、前記炭素材料中に微細なＣａＣＯ3 と必要とする細孔がバランス良く存在している構造を持つ前記Ｃａ導入炭の方が高い吸着性を備えていることを示すものである。すなわち、前記塩基性タンパク質は前記微細なＣａＣＯ3 の表面に吸着されるもので、前記Ｃａ導入炭は塩基性タンパク質の吸着に優れている。
【００１７】
炭化温度７００℃以下では炭化時間を長くしても必要とする細孔が発達せず、また、１１００℃以上ではミクロ孔が発達してしまう。そのため、７００〜１１００℃の温度が好ましく、炭化時間は前記Ｃａ導入炭の前記細孔径分布のピーク値が１０〜１００ｎｍとなるよう調整するが、１０時間以上の炭化時間が必要である。また、前記Ｃａ導入炭の比表面積は活性炭よりも低い５００〜８００ｍ2 ／ｇ程度で前記Ｃａ導入炭の細孔径分布のピーク値が１０〜１００ｎｍになるよう７００℃から１１００℃の炭化温度で炭化時間の調整を行うことが必要である。
【００１８】
次に、前記Ｃａ導入炭によるタンパク質の吸着量について説明する。
【００１９】
炭化温度８００℃で１０時間炭化してなるＣａ導入炭（収率２０％、ＣａＣＯ3 ：２２％）と、炭化温度９００℃で１０時間炭化してなるＣａ導入炭（収率２０％、ＣａＣＯ3 ：２２％）とをそれぞれ吸着材サンプルＡ，Ｂとして用いた。そして、これらサンプルＡ，Ｂ１００ｍｇをそれぞれバイアル瓶に入れた。一方、濃度が３ｍｇ／ｍｌのアルブミンの溶液、濃度が３ｍｇ／ｍｌのミオグロビンの溶液、濃度が３ｍｇ／ｍｌのリゾチームの溶液、濃度が３ｍｇ／ｍｌのチトクロムＣの溶液の四つのタンパク質の溶液をそれぞれ用意し、１０ｍｌずつを吸着材サンプルＡ，Ｂが入っている各バイアル瓶に加え、温度１５℃で２０時間振とうしたのち、濾別し、分光光度計により１８０ｎｍ付近のピークから吸光度を測定し、タンパク質の吸着量を求めた。
また、比較例として、前記Ｃａ未導入炭、活性炭Ａ（比表面積１２００ｍ2 ／ｇ）、活性炭Ｂ（比表面積１０００ｍ2 ／ｇ）、イオン交換樹脂、液体クロマトグラフィー用ハイドロキシアパタイトを用いて同様な実験を行った。
【００２０】
そして、実験の結果、下記表１に示すような結果を得た。
【００２１】
【表１】
0004804659.tif 000002
【００２２】
ここで、例えばタンパク質の溶液１０ｍｌ中に３０ｍｇのタンパク質があり、それら全てが１００ｍｇのサンプルに吸着されれば、各タンパク質溶液に対するサンプルの吸着量（ｍｇ／ｇ）は、
３０ｍｇ÷１００ｍｇ＝３００ｍｇ／ｇとなる。
逆に、例えば、吸着量が７２ｍｇ／ｇであれば、１００ｍｇのサンプルが７．２ｍｇのタンパク質を吸着し、そのタンパク質溶液中には２２．８ｍｇのタンパク質が残っていることになる。
【００２３】
上記表１より、本発明による前記Ｃａ導入炭、すなわち、カルシウム含有多孔質炭素材料がタンパク質の吸着においてきわめて優れていることが明らかである。
【００２４】
【発明の効果】
上述したように、この発明により、安価なタンパク質吸着材として、食品、医薬品における除タンパクが必要とされる工程で使用することができるとともに、塩基性タンパク質の吸着に優れたタンパク質吸着用多孔質炭素材料の製造方法を提供することができる。